(57)【要約】  入射面（８）を通じて入射する集束した放射ビーム（９）を使用する追記形記録用の二重積層体の光データ記憶媒体（１０）を記載する。その媒体は、少なくとも一つの基板（１，７）を含み、その一つの側には、吸収ｋＬ０を備えた追記形タイプのＬ０記録層（３）を含むＬ０と名付けられた第一の記録積層体（２）、及び吸収ｋＬ１を備えた追記形タイプのＬ１記録層（６）を含むＬ１と名付けられた第二の記録積層体（５）が存在する。第一の記録積層体Ｌ０は、光反射の値ＲＬ０及び光透過の値ＴＬ０を有し、第二の記録積層体は、光反射の値ＲＬ１を有する。第一の記録積層体は、第二の記録積層体よりも入射面（８）に近い位置に存在する。以下の条件０．４５＝ＴＬ０＝０．７５及び０．４０＝ＲＬ１＝０．８０並びにｋＬ０＜０．３及びｋＬ１＜０．３を満足するとき、標準的なＤＶＤ−ＲＯＭ再生装置で再生することができる二重積層体の追記形媒体が、達成される。上記の条件を満足するいくつかの積層体の設計を記載する。
2005515582.tif 000002
【特許請求の範囲】
【請求項１】
少なくとも一つの基板を含む、波長λを有すると共に記録の間に入射面を通じて入射する集束した放射ビームを使用する追記形記録用の二重積層体の光データ記憶媒体であって、
その少なくとも一つの基板の一つの側には、
Ｌ０と名付けられた第一の記録積層体、
Ｌ１と名付けられた第二の記録積層体、
前記記録積層体の間に挟まれる透明なスペーサ層が存在し、
前記第一の記録積層体は、複素屈折率
【数１】
2005515582.tif 000014
を有すると共に厚さｄＬ０を有する追記形タイプのＬ０記録層を含み、
前記第一の記録積層体Ｌ０は、光反射の値ＲＬ０及び光透過の値ＴＬ０を有し、
前記第二の記録積層体は、複素屈折率
【数２】
2005515582.tif 000015
を有すると共に厚さｄＬ１を有する追記形タイプのＬ１記録層を含み、
前記第二の記録積層体Ｌ１は、光反射の値ＲＬ１を有し、
全てのパラメータは、波長λで定義され、
前記第一の記録積層体は、第二の記録積層体よりも入射面に近い位置に存在し、
前記透明なスペーサ層は、実質的に、集束した放射ビームの焦点の深さよりも大きい厚さを有する、二重積層体の光データ記憶媒体において、
０．４５≦ＴＬ０≦０．７５及び０．４０≦ＲＬ１≦０．８０並びにｋＬ０＜０．３及びｋＬ１＜０．３であることを特徴とする二重積層体の光データ記憶媒体。
【請求項２】
λは、おおよそ６５５ｎｍである請求項１に記載の二重積層体の光データ記憶媒体。
【請求項３】
前記追記形Ｌ０記録層に関して、以下の条件ｎＬ０≧２．５を満足し、
ｄＬ０は、λ／８ｎＬ０≦ｄＬ０≦３λ／８ｎＬ０又は５λ／８ｎＬ０≦ｄＬ０≦７λ／８ｎＬ０の範囲にある請求項１又は２に記載の二重積層体の光データ記憶媒体。
【請求項４】
厚さｄＭ１≦２５ｎｍを有する第一の金属反射層は、前記追記形Ｌ０記録層及び前記透明なスペーサ層の間に存在し、
ｄＬ０は、λ／８ｎＬ０≦ｄＬ０≦５λ／８ｎＬ０の範囲にある請求項１又は２に記載の二重積層体の光データ記憶媒体。
【請求項５】
屈折率ｎＩ１≧１．８を有すると共に厚さｄＩ１≦λ／２ｎＩ１を有する第一の透明な補助層Ｉ１は、前記第一の金属反射層及び前記透明なスペーサ層の間に存在する請求項４に記載の二重積層体の光データ記憶媒体。
【請求項６】
ｄＩ１≦λ／４ｎＩ１である請求項５に記載の二重積層体の光データ記憶媒体。
【請求項７】
０＜ｄＩ２≦３λ／８ｎＩ２の範囲における屈折率ｎＩ２を有すると共に厚さｄＩ２を有する第二の透明な補助層Ｉ２は、前記追記形Ｌ０記録層の一つの側に存在し、
ｄＬ０は、λ／８ｎＬ０≦ｄＬ０≦３λ／８ｎＬ０又は５λ／８ｎＬ０≦ｄＬ０≦７λ／８ｎＬ０の範囲にある請求項１又は２に記載の二重積層体の光データ記憶媒体。
【請求項８】
前記第二の透明な補助層は、前記入射面から最も離れた前記追記形Ｌ０記録層の一つの側に存在し、
ｎＩ２≦ｎＬ０／１．５７２である請求項７に記載の二重積層体の光データ記憶媒体。
【請求項９】
前記第二の透明な補助層は、前記入射面に最も近い前記追記形Ｌ０記録層の一つの側に存在し、
ｎＩ２≧ｎＬ０／０．６３６である請求項７に記載の二重積層体の光データ記憶媒体。
【請求項１０】
第二の金属反射層は、前記入射面から最も離れた前記追記形タイプのＬ１記録層の一つの側に存在する請求項１乃至９のいずれか一項に記載の二重積層体の光データ記憶媒体。
【請求項１１】
前記第二の金属反射層は、厚さｄＭ１≧２５ｎｍを有する請求項１０に記載の二重積層体の光データ記憶媒体。
【請求項１２】
ｄＬ１は、０＜ｄＬ１≦３λ／４ｎＬ１の範囲にある請求項１１に記載の二重積層体の光データ記憶媒体。
【請求項１３】
０＜ｄＩ３≦λ／ｎＩ３の範囲における屈折率ｎＩ３を有すると共に厚さｄＩ３を有する第三の透明な補助層Ｉ３は、前記入射面に最も近い前記追記形タイプのＬ１記録層の一つの側に前記追記形タイプのＬ１記録層に隣接して存在する請求項１２に記載の二重積層体の光データ記憶媒体。
【請求項１４】
０＜ｄＭ３≦２５ｎｍの範囲における厚さｄＭ３を有する第三の金属反射層は、
前記入射面に最も近い前記追記形のＬ１記録層の一つの側に存在し、
ｄＬ１は、０＜ｄＬ１≦５λ／１６ｎＬ０１又は７λ／１６ｎＬ１≦ｄＬ１≦λ／ｎＬ１の範囲にある請求項１１に記載の二重積層体の光データ記憶媒体。
【請求項１５】
０＜ｄＩ４≦３λ／１６ｎＩ４の範囲における屈折率ｎＩ４を有すると共に厚さｄＩ４を有する第四の透明な補助層Ｉ４は、前記追記形Ｌ１記録層及び前記第二の金属反射層の間に存在する請求項１２又は１４に記載の二重積層体の光データ記憶媒体。
【請求項１６】
０＜ｄＩ４≦３λ／１６ｎＩ４の範囲における屈折率ｎＩ４を有すると共に厚さｄＩ４を有する第四の透明な補助層Ｉ４は、前記追記形Ｌ１記録層及び前記第二の金属反射層の間に存在する請求項１３に記載の二重積層体の光データ記憶媒体。
【請求項１７】
０＜ｄＩ５≦３λ／１６ｎＩ５の範囲における屈折率ｎＩ５を有すると共に厚さｄＩ５を有する第五の透明な補助層Ｉ５は、前記入射面に最も近い前記第三の金属反射層の一つの側に、前記第三の金属反射層に隣接して存在する請求項１４又は１５に記載の二重積層体の光データ記憶媒体。
【請求項１８】
前記透明な補助層の少なくとも一つは、材料ＩＴＯ、ＨｆＮ、及びＡｌＯＮの群から選択される透明な吸熱部の材料を含む請求項５、６、７、８、９、１３、１５、１６又は１７に記載の二重積層体の光データ記憶媒体。
【請求項１９】
Ｌ１用の案内溝は、前記透明なスペーサ層に提供される請求項１又は２に記載の二重積層体の光データ記憶媒体。
【請求項２０】
Ｌ１用の案内溝は、前記基板に提供される請求項１又は２に記載の二重積層体の光データ記憶媒体。
【発明の詳細な説明】
【技術分野】
【０００１】
本発明は、少なくとも一つの基板を含む、波長λを有すると共に記録の間に入射面を通じて入射する集束した放射ビームを使用する追記形記録用の二重積層体の光データ記憶媒体であって、
その少なくとも一つの基板の一つの側には、
Ｌ０と名付けられた第一の記録積層体、
Ｌ１と名付けられた第二の記録積層体、
前記記録積層体の間に挟まれる透明なスペーサ層が存在し、
前記Ｌ０と名付けられた第一の記録積層体は、複素屈折率
【０００２】
【数３】
2005515582.tif 000003
を有すると共に厚さｄＬ０を有する追記形タイプのＬ０記録層を含み、
前記第一の記録積層体Ｌ０は、光反射の値ＲＬ０及び光透過の値ＴＬ０を有し、
前記Ｌ１と名付けられた第二の記録積層体は、複素屈折率
【０００３】
【数４】
2005515582.tif 000004
を有すると共に厚さｄＬ１を有する追記形タイプのＬ１記録層を含み、
前記第二の記録積層体Ｌ１は、光反射の値ＲＬ１を有し、
全てのパラメータは、波長λで定義され、
前記第一の記録積層体は、第二の記録積層体よりも入射面に近い位置に存在し、
前記透明なスペーサ層は、実質的に、集束した放射ビームの焦点の深さよりも大きい厚さを有する
二重積層体の光データ記憶媒体に関する。
【背景技術】
【０００４】
冒頭の段落に記載した光記録媒体の実施形態は、特許文献１から知られている。
【０００５】
最近、ディジタル・バーサタイル・ディスク（ＤＶＤ）は、ＣＤよりも大変に高いデータ記憶容量を備えた媒体として市場占有率を獲得してきた。現在、この形式は、再生専用形（read only）（ＲＯＭ）、記録可能形（recordable）（Ｒ）及び書換形（rewritable）（ＲＷ）版で利用可能である。記録可能形及び書換形ＤＶＤに対しては、現在では、いくつかの競業する形式、記録可能形に関してＤＶＤ＋Ｒ、ＤＶＤ−Ｒが、書換形に関してＤＶＤ＋ＲＷ、ＤＶＤ−ＲＷ、ＤＶＤ−ＲＡＭある。記録可能形及び書換形ＤＶＤの形式の両方に対する問題点は、４．７ＧＢ最大容量を備えたただ単一の積層された媒体が、存在するので、限定された容量、従って、記録時間である。ＲＯＭディスクである、ＤＶＤ−ビデオに対しては、しばしばＤＶＤ−９と呼ばれる８．５ＧＢの容量を備えた二重層の媒体が、相当な市場占有率をすでに有することに留意すること。その結果として、８．５ＧＢの容量を備えた二重層記録可能形及び書換形ＤＶＤは、大変に望まれている。二重層、すなわち、二重積層体の書換形ＤＶＤディスクは、おそらく実現可能である。しかしながら、書換形の十分に互換性のあるディスクが、すなわち、二重層のＤＶＤ−ＲＯＭの反射及び変調の仕様内で、達成することが非常に困難であり、少なくとも、書換形ＤＶＤの媒体において記録層として使用される、非晶質／結晶質の位相変化材料の特性に関する主要な進展を要求することは、明らかになってきた。典型的な達成可能な有効な反射レベルは、約７％である。このような低い反射の値は、既存のＤＶＤ再生装置でのリードバック互換性をひどく減少させる。十分な互換性無しに、市場における二重層の書換形ＤＶＤの成功は、疑わしい。
【０００６】
二重層（＝二重積層体）ＤＶＤ−ＲＯＭ規格と互換性のある二重積層体の記録可能形ＤＶＤ媒体を得るために、上側のＬ０層及び下側のＬ１層の両方の実効反射率は、少なくとも１８％であるべきである、すなわち、仕様を満たすために最小の有効な光反射レベルは、Ｒｍｉｎ＝０．１８である。有効な光反射は、例えば積層体Ｌ０及びＬ１の両方が存在するとき、媒体から戻ってくると共にそれぞれＬ０及びＬ１に集束する、有効な光の部分として反射が測定されることを意味する。最小の反射Ｒｍｉｎ＝０．１８は、ＤＶＤ規格の要件である。しかしながら、実際には、幾分より低い有効な反射、例えばＲ＞０．１２は、既存のＤＶＤ再生装置において読み出しの互換性を達成するために、許容可能である。Ｒ＞０．１２のこのような反射率は、現在、例えば位相変化技術に基づく書換形二重積層体ＤＶＤにおいて達成可能ではないことに留意すること。
【０００７】
このような仕様を満たすために、積層体の光反射、吸収、及び透過の値に課さなければならない条件は、間違いなく、些細なことではない。特許文献１には、積層体の光反射、吸収、及び透過の値に関する要件及びこれらをどのようにして達成するかについて、何も述べられていない。
この文献において、Ｌ０は、“最も近い”、すなわち放射ビームの入射面に最も近い、積層体として定義され、Ｌ１は、放射ビームの入射面から見ると、最も深い積層体であることに留意するべきである。
【特許文献１】特開平１１−０６６６２２号公報
【発明の開示】
【発明が解決しようとする課題】
【０００８】
本発明の目的は、少なくとも、既存のＤＶＤ−ＲＯＭ再生装置との読み出しの互換性を提供する有効な反射の値を有する冒頭の段落で述べたタイプの二重積層体の光データ記憶媒体を提供することである。最適化された形態において、既存のＤＶＤ−ＲＯＭ規格と互換性を達成してもよい。
【課題を解決するための手段】
【０００９】
この目的は、０．４５≦ＴＬ０≦０．７５及び０．４０≦ＲＬ１≦０．８０並びにｋＬ０＜０．３及びｋＬ１＜０．３であることを特徴とする本発明による光データ記憶媒体で達成される。出願人は、これらの要件を、記録積層体Ｌ０及びＬ１の両方からの有効な反射レベルが１２％よりも大きいという要件から導出してもよいことを見出してきた。より好ましくは、０．５５≦ＴＬ０≦０．６５及び０．５０≦ＲＬ１≦０．７０並びにｋＬ０＜０．２及びｋＬ１＜０．２であり、その場合には、より高い有効な反射の値でさえも、例えば１５％又は１８％が、達成されることもある。相対的に低い光吸収を有する追記形（write-once）技術と共に記録層に基づいた二重積層体の記録可能形ＤＶＤ媒体（例えばＤＶＤ＋Ｒ）は、原則として、位相変化書換形ＤＶＤの二重積層体媒体の反射の問題を克服することができる。層阿智的に低い吸収を備えた追記形記録層は、例えば、色素の層である。ＤＶＤ＋Ｒ及びＤＶＤ−Ｒ形式の両方に本発明を適用することができる。以下において、我々発明者等は、一般に記録可能形ＤＶＤを示すためにＤＶＤ＋Ｒを使用することにする。
【００１０】
典型的な単一積層体のＤＶＤ＋Ｒ媒体は、５０％の反射率及び６０％の変調を有する。これらの値は、単一積層体のＤＶＤ−ＲＯＭの仕様内にある。ＤＶＤ＋ＲＷ媒体は、約２０％の大変に、より低い反射率を有する。このように、二重積層体のＲ媒体を開発するための開始点は、ＲＷ媒体に関してより一層好ましい。色素の材料は、本質的に、波長λで高い透過を有する。金属反射層との組み合わせで、高い反射率を達成することができる。このように、色素の層における相対的に低い吸収で記録は可能である。使用することができる典型的な色素は、シアニンタイプ、アゾタイプ、スクアリリウムタイプ、又は所望の特性を有する他の有機色素の材料である。
【００１１】
両方の層の最小の有効な反射は、１２％であり、この発明における典型的な積層体の設計を、少なくともＲｅｆｆ＝１８％に関する目標とする。図１は、記録、例えば色素の、積層体の透過及び吸収に対する妥当な数を仮定するとき、互換性のある二重積層体のＤＶＤ＋Ｒ媒体が、原則として、可能であることを示す。上側の記録積層体Ｌ０の透過は、４５％及び７５％の間にあるとすれば、積層体毎に１８％より大きい反射は、可能である。そして、下側の記録積層体Ｌ１の固有の反射は、４０％−８０％の範囲にあるはずである。図１ｂは、この事実をより詳細に図説する。
【００１２】
ＤＶＤの実施形態において、λは、おおよそ６６５ｎｍである。図４ａは、Ｌ０記録層の厚さｄＬ０の関数として記録層のみの積層体に対して計算された屈折率を示す。記録層の光学定数（ｎＬ０＜３、ｋＬ０＜０．３）の一般的な値に対して、十分に高い透過を達成することができる。従って、反射率は、要求された光学パラメータ及び層の厚さを決定する。好ましくは、ｎＬ０≧２．５であり、ｄＬ０は、λ／８ｎＬ０≦ｄＬ０≦３λ／８ｎＬ０又は５λ／８ｎＬ０≦ｄＬ０≦７λ／８ｎＬ０の範囲にある。図４ｂは、記録層の屈折率ｎＬ０の実部の関数としてＬ０記録層のみの積層体の計算された最大の反射率を示す。破線の水平線は、反射レベルＲ＝１８％を示す。図４ｂから、当然の結果として、少なくとも１８％の反射率を獲得するために、記録層の屈折率ｎＬ０は、十分に大きい（又は小さい）、
ｎＬ０≧２．５又はｎＬ０≦１．０
であるべきであることになる。
【００１３】
しかしながら、後者は、実際にはあまり満たされそうにない。
【００１４】
最適なＬ０記録層の厚さｄＬ０は、反射率における第一及び第二の最大にあり、そして、好適な層の厚さは、
λ／８ｎＬ０≦ｄＬ０≦３λ／８ｎＬ０（第１の最大）
５λ／８ｎＬ０≦ｄＬ０≦７λ／８ｎＬ０（第２の最大）
である。
【００１５】
このＬ０積層体の設計の利点は、高い透明度及びそれの単純性である。
【００１６】
別の実施形態において、厚さｄＭ１≦２５ｎｍを有する、第一の金属反射層は、追記形Ｌ０記録層及び透明なスペーサ層の間に存在し、ｄＬ０は、λ／８ｎＬ０≦ｄＬ０≦５λ／８ｎＬ０の範囲にある。この積層体に対して、相対的に薄い第一の金属反射層は、色素及びスペーサの間に置かれる。第一の金属反射層は、反射率を増加させるための半透明層として役立つ。第一の金属反射層の透過を十分に高く保つために、最大の厚さ及び適切な材料を指定しなければならない。金属の層には、例えば、Ａｇ、Ａｕ、Ｃｕ、Ａｌ、若しくはそれらの合金又は他の元素がドープされたものを使用することができる。十分に透明な積層体（ＴＬ０≧４５％）を得るためには、金属層の好適な厚さは、
ｄＭ１≦２５ｎｍ
である。
【００１７】
最適な色素の層の厚さは、透過及び反射における最大の両方によって決定される。
【００１８】
薄い金属の層の存在は、Ｒ及びＴの極値に追加の位相変位Δ〜１／８から１／４までを導入する。この積層体の設計に関しては、Ｒ及びＴにおける最大は、
Ｍａｘ（Ｒ）→λ／２ｎＬ０（ｐ−Δ）、Ｍａｘ（Ｔ）→λ／２ｎＬ０（ｐ＋１／２−Δ）
に位置する。
【００１９】
第一の反射の最大の周囲における厚さの範囲のみが、より大きい色素の厚さに対する透過を減少させるために、適切である。ｄＬ０に対する下限（ＬＬ）は、Ｔにおける最大：ＬＬ＝Ｍａｘ（Ｒ）−１／２周期＝λ／８ｎＬ０によって定義される。ｄに対する上限は、厚さを増加させるために、反射率が強く落ちるので、第二のＭａｘ（Ｔ）−１／８周期＝Ｍａｘ（Ｒ）＋３／８周期＝５λ／８ｎＬ０によって定義される。このように、好適な色素の層の厚さの範囲は、
λ／８ｎＬ０≦ｄＬ０≦５λ／８ｎＬ０
になる。
【００２０】
記載した設計の利点は、良好な反射特性並びに、“標準的な”単一の記録積層体媒体のような、ほぼ類似の積層体の設計及びこのようにほぼ類似の製造工程である。
【００２１】
別の実施形態において、屈折率ｎＩ１≧１．８を有すると共に厚さｄＩ１≦λ／２ｎＩ１を有する第一の透明な補助層Ｉ１は、第一の金属反射層及び透明なスペーサ層の間に存在する。第一の金属反射層に隣接する、第一の透明な補助層Ｉ１、例えば、誘電体干渉層を加えることによって、最適な反射率に近い透過を増加させる。誘電体Ｉ層の役割は、“記録層＋薄い金属”及び例えばポリカーボネートで作られた基板の間における光学的な調整不良を打ち消し、それによって、反射を下げて透過を上げることである。
【００２２】
明らかに、三つの層と共に、多くの組み合わせが可能である。しかしながら、唯一の有用な積層体の設計は、記録層／薄い金属／Ｉ層であり、その記録層／薄い金属／Ｉ層は、同時に記録層において高いＴ、有限のＲ、及び十分な吸収を有することができる。この積層体タイプについて、第一の金属反射層には、例えば、Ａｇ、Ａｕ、Ｃｕ、Ａｌ若しくはそれらの合金又は他の元素がドープされたものを使用することができる。十分に透明な積層体を得るためには、この積層体タイプに対する金属層の好適な厚さは、
ｄＭ１≦２５ｎｍ
である。
【００２３】
図１０に示すように、第一の金属反射層より下の第一の補助層Ｉ１は、現実に、Ｒ及びＴの極値の位置が、（ほぼ）同じに留まると同時に、積層体の透過を増加させ、その反射率を減少させる。最適な記録層の厚さは、反射における第一の最大によって決定され、その最大は、Ｍａｘ（Ｒ）→λ／２ｎＬ０（１−Δ）によって与えられ、ここでΔ〜１／８から１／４までは、金属によって導入される位相変位である。この積層体に対する好適な記録層の厚さは、
λ／８ｎＬ０≦ｄＬ０≦５λ／８ｎＬ０
になる。
【００２４】
ｄＩ１≦λ／４ｎＩ１であることは、好適である。第一の補助Ｉ１層によって獲得することができる、Ｔにおける相対的な増加は、記録層の特性が、Ｔの相対的な増加に影響しないと同時に、Ｉ１層の屈折率及び金属反射層の厚さに依存することは明白である。図１１に示すように、Ｉ層の屈折率ｎＩの有用な範囲は、
ｎＩ１≧８
である。
【００２５】
図１１から、Ｉ１層の最小の屈折率がいかほどであるかを導出することができ、その最小の屈折率に対して、むき出しの記録層／薄い金属反射層の積層体の透過における因子Ｘだけの増加を獲得することができる。当然の結果として、透過におけるＸの獲得に対して、Ｉ層の屈折率は、
ｎＩ１≧（Ｘ＋０．０３６＊ｄＭ１−１．０２５）／（０．０２６７＊ｄＭ１＋０．００５）
であるべきであることになる。
【００２６】
ここで、第一の金属反射層の厚さｄＭ１は、ナノメートルで与えられる（式は、１．８−３のｎＩ１の範囲における近似であることに留意すること）。Ｘの因子を、積層体の要求される透過（例えば５０％）をむき出しの（Ｉ層無しの）記録層／薄い金属反射層の積層体の透過（例えば３８％）で割ることによって、計算することができる。例えば、因子５０／３８＝１．３だけの透過の増加が、１５ｎｍの厚さの金属反射層を有するむき出しの記録層／薄い金属反射層の積層体に要求されるとすれば、追加のＩ１層の屈折率は、少なくとも２．０だけであるべきである。
【００２７】
また、積層体の反射及び透過は、下側にある干渉層の厚さにおいて、λ／２ｎＩ１の周期で周期的である。従って、Ｉ１層の厚さは、一つの周期よりも大きい必要はない、
ｄＩ１≦λ／２ｎＩ１
である。
【００２８】
Ｉ１層がＴを増加させる（及びＲを減少させる）ことが意図されるとすれば、その最適な厚さは、Ｔにおける第一の最大の位置にあり、その最大は、（１／２−Δ）＊λ／２ｎＩ１に位置し、Δ〜１／８である。
【００２９】
そして、Ｉ層の好適な（最適な）厚さは、
ｄＩＩ，ｏｐｔ＝３λ／１６ｎＩ１
になる。
【００３０】
より大きいｄＩＩに対しては、透過が減少すると共に反射は再び増加する。ｎＩ１が十分に大きいとすれば、Ｉ１層の厚さを上に与えられた最適な値より下に保つことは、可能である。
【００３１】
そして、Ｉ層の有用な厚さの範囲は、
ｄＩ１≦λ／４ｎＩ１
になる。
【００３２】
この設計の利点は、その柔軟性である、すなわち、Ｒ及びＴのより大きい範囲が可能である。
【００３３】
別の実施形態において、０＜ｄＩ２≦３λ／８ｎＩ２の範囲における屈折率ｎＩ２を有すると共に厚さｄＩ２を有する第二の透明な補助層Ｉ２が、追記形Ｌ０記録層の一つの側に存在し、ｄＬ０は、λ／８ｎＬ０≦ｄＬ０≦３λ／８ｎＬ０又は５λ／８ｎＬ０≦ｄＬ０≦７λ／８ｎＬ０の範囲にある。好ましくは、第二の透明な補助層は、入射面から最も離れた追記形Ｌ０記録層の一つの側に存在し、ｎＩ２≦ｎＬ０／１．５７２である。代わりに、第二の透明な補助層は、入射面に最も近い追記形Ｌ０記録層の一つの側に存在し、ｎＩ２≧ｎＬ０／０．６３６である。金属反射層は、存在しない。この積層体は、誘電体ミラーの原理に基づく。第二の補助Ｉ２層、すなわち、誘電体ミラーが、透明であるので、記録及びＩ層の厚さ並びに光学定数に対する要件は、反射率の束縛から得られる。
【００３４】
干渉層が、λ／４ｎＩ２（又は３λ／４ｎＩ２）の厚さであると共に、色素の層が、λ／４ｎＬ０（第１の最大）又は３λ／４ｎＬ０（第２の最大）であるとき、反射率を最大にする。
【００３５】
干渉層の厚さの好適な範囲は、
０＜ｄＩ２≦３λ／８ｎＩ２
である。
【００３６】
色素の層に対する好適な厚さの範囲は、
λ／８ｎＬ０≦ｄＬ０≦３λ／８ｎＬ０（第１の最大）
５λ／８ｎＬ０≦ｄＬ０≦７λ／８ｎＬ０（第２の最大）
である。
【００３７】
このタイプの積層体の二つの場合
（ａ）Ｉ２層の上部における記録層、及び
（ｂ）記録層の上部におけるＩ２層
を識別することができる。
【００３８】
場合（ａ）：
最適な反射率は、Ｒ＝［（１−ｎＬ０／ｎＩ２）２］／（（１＋ｎＬ０／ｎＩ２）２）］２によって与えられる。
【００３９】
Ｒ＝１８％の反射率の仕様を満たすために、Ｉ２層の屈折率は、
ｎＩ２≦ｎＬ０／１．５７２
であると計算することができる。
【００４０】
場合（ｂ）：
最適な反射率は、Ｒ＝［（１−ｎＩ２／ｎＬ０）２］／（（１＋ｎＩ２／ｎＬ０）２）］２によって与えられる。
【００４１】
Ｒ＝１８％の反射率の仕様を満たすために、Ｉ２層の屈折率は、
ｎＩ２≧ｎＬ０／０．６３６
であると計算することができる。
【００４２】
（交互の高いｎ及び低いｎ並びにλ／４πの周囲の厚さを備えた）より透明な補助層を加えることによって、Ｉ２層の屈折率のより小さい極値の値を使用して、積層体の反射特性を改善することができる。しかしながら、そのとき、積層体は、より複雑になる。上述した設計の利点は、まだ十分な反射及び高い透過を達成すると同時に、その相対的な単純性である。
【００４３】
Ｌ０に対して提案される積層体は、二重積層体の媒体における使用に制限されるが、単一の積層体及び多重積層体（multi-stack）（＞２個）の媒体で同様に使用することができる。
【００４４】
本発明による二重積層体の光データ記憶媒体のＬ１積層体に対して、第二の金属反射層は、入射面から最も離れた追記形タイプのＬ１記録層の一つの側に存在する。別の実施形態において、第二の金属反射層は、ｄＭ２≧２５ｎｍの厚さを有し、好ましくは、ｄＬ１は、０＜ｄＬ１≦３λ／４ｎＬ１の範囲にある。後者の範囲は、従来の単一の積層体の追記形媒体の範囲である。ｄＭ２が２５ｎｍよりも小さいとき、反射率は、低く過ぎになることもある。記録可能形二重積層体ＤＶＤ媒体の下側のＬ１積層体は、上記のＬ０の積層体を通じて記録されたデータを読み返すことができるために、放射ビームの波長で高い反射率を有するべきである。ＤＶＤ−ＲＯＭの二重層（すなわち、二重積層体）の仕様を満たすために、Ｌ１の実効反射率は、１８％から３０％までの範囲にあるべきである。Ｌ０積層体が、ＴＬ１のレーザー波長である透過を有するとすれば、これは、Ｌ１の固有の反射が、１８／ＴＬ０２％から３０／ＴＬ０２％の範囲にあるべきであることを意味する。５０％から６０％までの範囲におけるＬ０の典型的な透過が与えられると、これは、Ｌ１の反射率が５０％以上であるべきであることを暗示する。この値は、すでに、単一積層体のＤＶＤ＋Ｒディスクに関して指定された反射率の範囲内に入る。このように、原則として、単一積層体のＤＶＤ＋Ｒ積層体の設計を、Ｌ１積層体として使用することができる。しかしながら、タイプ２（図１６ｂ参照）のディスクの場合には、これは、記録層、例えば、色素が、スペーサ層に対して例えば接着剤で直接的な接触をすることを暗示する。この接着剤は、おそらく、色素を損ない得て、不十分な媒体の寿命に帰着する。
【００４５】
従って、０＜ｄＩ３≦λ／ｎＩ３の範囲における屈折率ｎＩ３を有すると共に厚さｄＩ３を有する第三の透明な補助層Ｉ３が、入射面に最も近い追記形タイプのＬ１記録層の一つの側で追記形タイプのＬ１記録層に隣接して存在することは、又は、０＜ｄＭ３≦２５ｎｍの範囲における厚さｄＭ３を有する第三の金属反射層が、入射面に最も近い側で追記形Ｌ１記録層に隣接して存在すると共にｄＬ１が、０＜ｄＬ１≦５λ／１６ｎＬ１又は７λ／１６ｎＬ１≦ｄＬ１≦λ／ｎＬ１の範囲にあることは、好適である。第三の透明な補助層又は第三の金属反射層を導入することによって、記録層に対するスペーサ層の化学的な影響の問題は、打ち消される。ここで、例えば、スペーサ層の接着剤から記録層を保護する、二つのＬ１積層体タイプを提案する。ここで提案した積層体は、二重積層体光記録媒体における使用に制限されず、任意の（単一積層体及び多重積層体の）有機記録層、例えば、色素に基づいた光記録媒体に適用され得る。第三の金属反射層に対して、例えば、Ａｇ、Ａｕ、Ｃｕ、Ａｌ、若しくはそれらの合金又は他の元素がドープされたものを使用することができる。
【００４６】
この積層体の設計の概略的な配置は、図１４に与えられる。
【００４７】
薄い金属層に対しては、例えば、Ａｇ、Ａｕ、Ｃｕ、Ａｌ、若しくはそれらの合金又は他の元素がドープされたものを使用することができる。
【００４８】
二重積層体光データ記憶媒体の好都合な実施形態において、０＜ｄＩ４≦３λ／１６ｎＩ４の範囲における屈折率ｎＩ４を有すると共に厚さｄＩ４を有する第四の透明な補助層Ｉ４が、追記形Ｌ１記録層及び第二の金属反射層の間に存在する。この第四の透明な補助層は、書き込まれたマークの反射及び変調が良好なままであると同時に、わずかにより薄い記録層の厚さを可能にする。
【００４９】
二重積層体の光データ記憶媒体のさらに別の実施形態において、０＜ｄＩ５≦λ／４ｎＩ５の範囲における屈折率ｎＩ５を有すると共に厚さｄＩ５を有する第五の透明な補助層Ｉ５が、入射面に最も近い第三の金属反射層の一つの側に第三の金属反射層に隣接して存在する。この第五の透明な補助層は、記録積層体の寿命に対して有益である記録層及びスペーサ層の接着剤の間における化学的な障壁を増加させる。
【００５０】
少なくとも一つの透明な補助層が、ＩＴＯ、ＨｆＮ、及びＡｌＯＮの材料の群から選択される透明な吸熱部の材料を含むとき、好都合であることもある。一般には、誘電体材料は、不十分な熱伝導度を示す。述べた材料は、それらが透明であると同時に、相対的に高い熱伝導度を有する。高い熱伝導度は、マークの鮮明度、例えば、ジッター、形状、変調に関して、記録されたマークの質を増加させることもある。
【００５１】
二重積層体の光データ記憶媒体において、Ｌ１に対する案内溝を、タイプ１と呼ばれる透明なスペーサ層に、又は、タイプ２と呼ばれる基板に提供してもよい。また、案内溝は、プレグルーブ（pregroove）又はサーボグルーブ（servogroove）とも呼ばれる。Ｌ０に対する案内溝を、入射面に最も近い基板に提供してもよい。
【発明を実施するための最良の形態】
【００５２】
本発明を、添付する図面を参照して、より詳細に説明することにする。
【００５３】
図１ａに、上側の記録積層体Ｌ０の透過Ｔの関数として下側の記録積層体Ｌ１の最大の達成可能な反射を示す。吸収に対する線Ａ＝０は、理論的な限界であり、例えば色素の層に対する典型的な吸収は、１０％であろう。ＤＶＤ規格によって要求されるような積層体当たりの１８％の有効な反射を、水平な破線によって示す。この発明において、Ｒｅｆｆ≧１８％は、好適な実施形態に対する目標値として取られる。
【００５４】
図１ｂにおいて、Ｌ１の固有の反射の関数としてのＬ１積層体からの有効な全反射を描く。Ｌ０積層体の三つの異なる透過の値Ｔに対する例を示す。
【００５５】
図２において、６５５ｎｍの波長を有する集束したレーザービーム９を使用して記録するための二重積層体光データ記憶媒体１０を示す。レーザービーム９は、記録中に媒体１０の入射面８を通じて入射する。媒体１０は、基板７を含み、その一つの側には、複素屈折率
【００５６】
【数５】
2005515582.tif 000005
を有すると共に厚さｄＬ０を有する追記形タイプのＬ０記録層６を含む、Ｌ０と名付けられた第一の記録積層体５が存在する。第一の記録積層体Ｌ０は、光反射の値ＲＬ０及び光透過の値ＴＬ０を有する。複素屈折率
【００５７】
【数６】
2005515582.tif 000006
を有すると共に厚さｄＬ１を有する追記形タイプのＬ１記録層３を含むＬ１と名付けられた第二の記録積層体２が存在する。第二の記録積層体Ｌ１は、光反射の値ＲＬ１を有する。光学パラメータは、レーザービームの波長で全て測定される。第一の記録積層体５は、第二の記録積層体３よりも入射面８に近い位置に存在する。透明なスペーサ層４は、記録積層体２及び５の間に挟まれる。透明なスペーサ層４は、実質的に、集束した放射ビーム９の焦点の深さよりも大きい厚さを有する。
【００５８】
ＤＶＤ−ＲＯＭの二重層の仕様を満たすために、ＲＬ０に等しい上側の記録積層体Ｌ０からの有効な反射レベル及びＲＬ１＊（ＴＬ０）２に等しい下側の記録積層体Ｌ１からの有効な反射レベルは、両方とも、１８％から３０％までの範囲に入る、０．１８≦ＲＬ０≦０．３０及び０．１８≦ＲＬ１＊（ＴＬ０）２≦０．３０であるべきである。実際には、有効な反射レベル＞１２％は、既存のＤＶＤ再生装置における読み出しの互換性に関しては十分である。ＴＬ０及びＲＬ１の実際の範囲は、それらの範囲について後者の条件を達成することができるが、０．４５≦ＴＬ０≦０．７５及び０．４０≦ＲＬ１≦０．８０、並びにｋＬ０＜０．３及びｋＬ１＜０．３である。このように、ＲＬ０、ＴＬ０、及びＲＬ１の適切な組み合わせで、反射レベルに関心がある限り、ＤＶＤ−ＲＯＭの二重層の仕様との互換性のあるＤＶＤ＋Ｒ二重層（ＤＬ）媒体を達成する。ＤＶＤ＋ＲのＤＬディスクは、Ｌ０積層体及びＬ１積層体の任意の組み合わせからなり得るであろう。
【００５９】
Ｌ０の実施形態の積層体５（９５ｎｍの色素／１０ｎｍのＡｇ／５５ｎｍのＺｎＳ−ＳｉＯ２）及びＬ１の実施形態の積層体３（１５ｎｍのＡｇ／１３０ｎｍの色素／１００ｎｍのＡｇ）を備えたタイプ２の媒体（図１６ｂ参照）は、５５μｍの厚さの透明なスペーサ４を有する。Ｌ０からの有効な反射は、２８％であり、Ｌ１からの（Ｌ０を通じた）有効な反射は、２１％である。記録層として色素を使用することによって、その色素は、レーザー記録波長でほとんど透明であるが、多重積層体の媒体に適する高い透過を備えた記録積層体を製造することができる。これは、典型的には、ＣＤ−Ｒ及びＤＶＤ＋Ｒのような追記形光学媒体における場合である。以下で、異なるＬ０積層体の設計に従うが、その設計においては、有機色素が組み込まれる。設計は、（下側にある積層体を取り扱うことを可能とするために）高い透明度及び（読み出しに必要な）有限の反射率を有する。パラメータの範囲は、記録可能形二重積層体ＤＶＤディスクにおける上側の記録積層体Ｌ０の仕様
ＲＬ０≧１８％
ＴＬ０≧５０％
を満たすように、調整される。
【００６０】
ＴＬ０に対する下限は、Ｌ１が非常に高度に反射性であるとすれば、より低くても、例えば４５％であってもよい。以下の異なる積層体に対して提案された厚さの範囲を理解するために、
（ｉ）積層体の反射及び透過は、λ／２πの周期である
（ｉｉ）積層体の反射及び透過の極値は、記録層、例えば色素の固有の高い透明度（ｋ＜ｎ）により、ほぼ一致する
ことに留意することは、助けとなる。
【００６１】
図３において、記録層６を有する二重積層体の光データ記憶媒体１０のＬ０積層体の実施形態を示し、ここでｎＬ０≧２．５であり、ｄＬ０は、λ／８ｎＬ０≦ｄＬ０≦３λ／８ｎＬ０又は５λ／８ｎＬ０≦ｄＬ０≦７λ／８ｎＬ０の範囲にある。記号は、図２と共に記載したような意味を有する。記録層６は、屈折率
【００６２】
【数７】
2005515582.tif 000007
を有する５９ｎｍの厚さのアゾ色素である。反射ＲＬ０＝０．１８及び透過ＴＬ０＝０．５８である。波長λは、６５５ｎｍである。
【００６３】
図４ａにおいて、記録層の屈折率ｎＬ０の三つの値に対する記録層６の厚さｄＬ０の関数としての計算された反射率を描く。記録層６が２．５よりも大きい屈折率ｎＬ０を有するとき、０．１８を超える反射レベルを達成することができることに注意すること。反射における最適条件は、ｐを整数として、（１／２＋Ｐ）＊λ／２ｎｄの厚さに位置する。
【００６４】
図４ｂにおいて、（記録層が屈折率ｎ＝１．６を有するポリカーボネートの背景に埋め込まれる）光データ記憶媒体において単一の記録層の最大に達成可能な反射率を示す。破線は、Ｒ＝１８％の値を示す。
【００６５】
図５において、記録層６を有する二重積層体の光データ記憶媒体１０のＬ０積層体の実施形態を示し、ここで厚さｄＭ１≦２５ｎｍを有する第一の金属反射層１１は、追記形Ｌ０記録層６及び透明なスペーサ層４の間に存在し、ｄＬ０は、λ／８ｎＬ０≦ｄＬ０≦５λ／８ｎＬ０の範囲にある。記号は、図２と共に記載したような意味を有する。記録層６は、屈折率
【００６６】
【数８】
2005515582.tif 000008
を有する１００ｎｍの厚さのアゾ色素（ＪＪＡＰ３７（１９９８）２０８４）である。集束したレーザービーム９の波長λは、６５５ｎｍである。
【００６７】
第一の金属反射層１１が、
８ｎｍのＡｇ（ｎ＝０．１６、ｋ＝５．３４）
１０ｎｍのＡｕ（ｎ＝０．２８、ｋ＝３．９）
１０ｎｍのＣｕ（ｎ＝０．２３、ｋ＝３．７）
であるとき、以下の結果
ＲＬ０＝０．２１、ＴＬ０＝０．５３
ＲＬ０＝０．２７、ＴＬ０＝０．５２
ＲＬ０＝０．２５、ＴＬ０＝０．５５
を得ることもある。
【００６８】
図６ａにおいて、記録層６の屈折率ｎＬ０の三つの値に対して記録層６の厚さｄＬ０の関数として図５の積層体の透過ＴＬ０の計算されたグラフを示す。第一の金属反射層１１は、１０ｎｍのＡｇである。破線は、Ｔに対する５０％の値を示す。
【００６９】
図６ｂにおいて、記録層６の厚さｄＬ０の関数としてこの同じ積層体の計算された反射ＲＬ０を示す。破線の赤線は、Ｒに対して許容される下限を示す。Ｒにおける最大及びＴにおける最小は、（ｐ−Δ）＊λ／２ｎｄの厚さに位置し、ここでｐは、整数であり、Δ〜１／８から１／４までである。Ｒにおける最小及びＴにおける最大は、厚さ（ｐ＋１／２−Δ）＊λ／２ｎｄに位置する。
【００７０】
図７ａ及び７ｂにおいて、二重積層体の光データ記憶媒体のＬ０積層体の二つの実施形態を示し、０＜ｄＩ２≦３λ／８ｎＩ２の範囲における屈折率ｎＩ２を有すると共に厚さｄＩ２を有する符号１２を備えた第二の透明な補助層Ｉ２は、追記形Ｌ０記録層６に隣接して存在し、ｄＬ０は、λ／８ｎＬ０≦ｄＬ０≦３λ／８ｎＬ０又は５λ／８ｎＬ０≦ｄＬ０≦７λ／８ｎＬ０の範囲にある。図７ａにおいて、第二の透明な補助層１２は、入射面８から最も離れた追記形Ｌ０記録層６の一つの側に存在し、ｎＩ２≦ｎＬ０／１．５７２である。第二の透明な補助層Ｉ２は、屈折率ｎＩ２＝１．４４及び厚さｄＩ２＝１１４ｎｍを備えたＳｉＯ２で作られる誘電体層である。記録層６は、屈折率
【００７１】
【数９】
2005515582.tif 000009
及び厚さｄＬ０＝６７ｎｍを有するアゾ色素（ＪＪＡＰ３７（１９９８）２０８４）である。集束したレーザービーム９の波長λは、６５５ｎｍである。以下の反射及び透過、ＲＬ０＝０．２０及びＴＬ０＝０．７２を得てもよい。
【００７２】
図８ａにおいて、記録層の屈折率ｎＬ０の五つの値に対して補助層Ｉの屈折率ｎＩの関数として示される、記録層／補助層の積層体の最大の反射率を示す。破線は、Ｒに対する１８％の値を示す。
【００７３】
図８ｂにおいて、記録層の屈折率ｎＬ０の五つの値に対して補助層Ｉの屈折率ｎＩの関数としての補助層／記録層の積層体の最大の反射率を示す。破線は、Ｒに対する１８％の値を示す。
【００７４】
図９において、図５におけるような二重積層体の光データ記憶媒体１０のＬ０積層体の実施形態を示し、ここで、追加的に、屈折率ｎＩ１≧１．８を有すると共に厚さｄＩ２≦λ／２ｎＩ１を有する第一の透明な補助層１３（Ｉ１）は、第一の金属反射層１１及び透明なスペーサ層４の間に存在する。好ましくは、ｄＩ１≦λ／４ｎＩ１である。記号は、図２と共に記載したような意味を有する。記録層６は、屈折率
【００７５】
【数１０】
2005515582.tif 000010
を有する９５ｎｍの厚さのアゾ色素（ＪＪＡＰ３７（１９９８）２０８４）である。集束したレーザービーム９の波長λは、６５５ｎｍである。
【００７６】
第一の金属反射層１１及び第一の補助層１３が、それぞれ、
１０ｎｍのＡｇ（ｎ＝０．１６、ｋ＝５．３４）及び５５ｎｍの（ＺｎＳ）８０（ＳｉＯ２）２０（ｎ＝２．１５）
１０ｎｍのＣｕ（ｎ＝０．２３、ｋ＝３．７）及び２０ｎｍの（ＺｎＳ）８０（ＳｉＯ２）２０
であるとき、以下の結果
ＲＬ０＝０．２８、ＴＬ０＝０．５３
ＲＬ０＝０．１９、ＴＬ０＝０．６２
を得ることもある。
【００７７】
図１０ａにおいて、記録層の厚さｄＬ０の関数としての記録層／薄い金属反射層の積層体（ｎＬ０＝２．４、ｋＬ０＝０．１、１０ｎｍのＡｇ）及び記録層／薄い金属反射層／補助層の積層体（ｎＬ０＝２．４、ｋＬ０＝０．１、１０ｎｍのＡｇ、ｎＩ＝２．１、ｄＩ＝５０ｎｍ）の透過の間における比較を示す。破線は、Ｔに対する５０％の値を示す。
【００７８】
図１０ｂにおいて、図１０ａの積層体に対する記録層の厚さｄＬ０の関数としての反射を示す。破線は、Ｒに対する１８％の値を示す。
【００７９】
図１１において、最大の因子（Ｘ）を、その因子によって、金属層の厚さの三つの値に対してＩ層の屈折率の関数として、金属反射層に隣接して補助Ｉ層を加えるとき、記録層／薄い金属反射層の積層体の透過を増加させる。破線は、１．８≦ｎＩ≦３．０の範囲における関数Ｘ（ｎＩ）の線形近似を示す。
【００８０】
補助層の代わりに又は補助層に加えてＬ０記録積層体において透明な吸熱部を適用することは、好都合であることもある。これは、吸熱部の作用により改善された記録特性をもたらすこともある。使用することができるＬ０積層体のタイプを図７及び図９と共に記載してきた。これらの二つの積層体のタイプにおいて、補助、すなわち、誘電体層は、反射及び透過の値を調整するために、存在する。使用した典型的な誘電体材料は、ＺｎＳ−ＳｉＯ２又はＳｉＯ２などである。これらの誘電体材料は、不十分な熱伝導度、典型的には＜１Ｗ／ｍＫを有する。誘電体を、例えば、熱伝導度＞１Ｗ／ｍＫを有する（ＩＴＯは、約３．６Ｗ／ｍＫ）ＩＴＯ、ＨＨｆＮ、又はＡｌＯＮと交換することによって、改善された吸熱部の機能を得ることができる。これらの材料は、典型的な誘電体（ｎ〜２、ｋ＜０．０５）に近い光学定数を有し、従って、例えば図７及び図９のものに類似する光学積層体の設計を使用することができる。
【００８１】
図１２において、光データ記憶媒体１０のＬ１積層体の実施形態の概略的な配置を示す。記号は、図２と共に記載したような意味を有する。第二の金属反射層１５は、入射面８から最も離れた追記形タイプのＬ１記録層３の一つの側に存在する。第二の金属反射層１５は、厚さ
ｄＭ１≧２５ｎｍ
を有し、ｄＬ１は、０＜ｄＬ１≦３λ／４ｎＬ１の範囲にある。０＜ｄＩ３≦λ／ｎＩ３の範囲における屈折率ｎＩ３を有すると共に厚さｄＩ３を有する第三の透明な補助層１６（Ｉ３）は、入射面８に最も近い追記形タイプのＬ１記録層３の一つの側で追記形タイプのＬ１記録層３に隣接して存在する。
【００８２】
ＲＬ１は、Ｌ１積層体の固有の反射である。ＤＶＤ再生専用形ディスクの本の付録Ｄで定義されるような有効な反射は、１８％≦ＲＬ１ｅｆｆ≦３０％の範囲にあるべきである。
【００８３】
ＴＬ０は、Ｌ０積層体の、すなわち、固有の反射ＲＬ１を有する下側にあるＬ１積層体に対する、固有の反射であり、真の二重積層体媒体における有効な反射は、ＴＬ０２＊ＲＬ１であることになる。
【００８４】
記録層３は、屈折率
【００８５】
【数１１】
2005515582.tif 000011
を有する１３０ｎｍの厚さのアゾ色素（ｍａｔ．ｓｃ及びｅｎｇ．Ｂ７９（２００１）４５．）である。集束したレーザービーム９の波長λは、６５５ｎｍである。第四の透明な補助層１６は、５０ｎｍのＳｉＯ２（ｎ＝１．４４）であり、第二の金属反射層は、１００ｎｍのＡｇである。反射ＲＬ１＝０．７３が達成される。
【００８６】
図１３は、記録層の屈折率ｎＬ１の三つの値に対して記録層の厚さ（ｋＬ１＝０．１）の関数として図１２のＬ１積層体の設計の固有の反射を示す。破線は、５０％の反射レベルを示し、そのレベルは、Ｌ１の固有の反射率に対する実際の値である。
【００８７】
図１４において、光データ記憶媒体１０のＬ１積層体の実施形態の概略的な配置を示す。記号は、図２と共に記載したような意味を有する。０＜ｄＭ３≦２５ｎｍの範囲における厚さｄＭ３を有する第三の金属反射層１７は、入射面８に最も近い追記形Ｌ１記録層３の一つの側に存在し、ｄＬ１は、０＜ｄＬ１≦５λ／１６ｎＬ１又は７λ／１６ｎＬ１≦ｄＬ１≦λ／ｎＬ１の範囲にある。
【００８８】
第二の金属反射層１５は、厚さｄＭ１≧２５ｎｍを有する。ＲＬ１は、Ｌ１積層体の固有の反射である。ＤＶＤ再生専用形ディスクの本の付録Ｄで定義されるような有効な反射は、１８％≦ＲＬ１ｅｆｆ≦３０％の範囲にあるべきである。ＴＬ０は、Ｌ０積層体の、すなわち、固有の反射ＲＬ１を有する下側にあるＬ１積層体に対する、固有の反射であり、真の二重積層体媒体における有効な反射は、ＴＬ０２＊ＲＬ１であることになる。
【００８９】
記録層３は、屈折率
【００９０】
【数１２】
2005515582.tif 000012
を有する１５０ｎｍの厚さのアゾ色素（ＪＪＡＰ３７（１９９８）２０８４）である。集束したレーザービーム９の波長λは、６５５ｎｍである。第三の金属反射層１７は、１５ｎｍのＡｇである。反射ＲＬ１＝０．８が達成される。
【００９１】
（描いてない）別の実施形態において、０＜ｄＩ４≦３λ／１６ｎＩ４の範囲における屈折率ｎＩ４を有すると共に厚さｄＩ４を有する第四の透明な補助層Ｉ４は、追記形Ｌ１記録層及び第二の金属反射層１５の間に存在してもよい。後者の場合において、記録層３は、屈折率
【００９２】
【数１３】
2005515582.tif 000013
を有する５５ｎｍの厚さのアゾ色素（ＪＪＡＰ３７（１９９８）２０８４）である。集束したレーザービーム９の波長λは、６５５ｎｍである。第三の金属反射層１７は、１０ｎｍのＡｕである。第四の透明な補助層は、６０ｎｍのＳｉＯ２である。反射ＲＬ１＝０．６３が達成される。
【００９３】
図１５において、記録層の屈折率ｎＬ１の三つの値に対して記録の厚さ（ｋＬ１＝０．１）の関数として図１４のＬ１積層体の設計の固有の反射を示す。破線は、５０％の反射レベルを示し、そのレベルは、Ｌ１の固有の反射率に対する実際の下限である。
【００９４】
図１６ａには、いわゆるタイプ１の媒体を記載する。レーザー波長で光学的に半透明な光記録積層体（Ｌ０）は、透明な予め溝が設けられた基板７に塗布される。透明なスペーサ層４は、Ｌ０積層体に取り付けられる。スペーサ層４は、Ｌ１用のプレグルーブ（Ｇ）を含むか、又は、Ｌ０への塗布の後に、Ｌ１用のプレグルーブ（Ｇ）をスペーサ層４に転写する（master）かのいずれかである。第二の記録積層体Ｌ１を、溝が設けられた層４に蒸着させる。最後に、対の基板１を当てる。
【００９５】
図１６ｂには、いわゆるタイプ２の媒体を記載する。レーザー波長で光学的に半透明な光記録積層体（Ｌ０）は、透明な予め溝が設けられた基板７に塗布される。レーザー波長で反射性の第二の光記録積層体Ｌ１を、第二の透明な予め溝が設けられた（Ｇ）基板１に塗布する。Ｌ１を備えたこの基板１は、Ｌ０を備えた基板７に取り付けられ、間に透明なスペーサ層４を備える。両方のディスクのタイプに対する好適なスペーサ層の厚さは、４０μｍから７０μｍまでである。
【００９６】
この文献で提案した積層体は、ＤＶＤ＋Ｒ−ＤＬにおける使用に制限されず、任意の（マルチ積層体）有機式色素を主材料とした光記録媒体に適用され得る。しかしながら、指定された厚さ及び光学定数の範囲は、ＤＶＤ＋Ｒ−ＤＬ媒体のＬ０及びＬ１積層体に対する要件を満たすようなものである。マークの現実の記録は、必ずしも溝Ｇで起こる必要はなく、オン−ランド（on-land）とも呼ばれる、溝の間の領域で起こってもよいことに留意するべきである。この場合には、案内溝Ｇは、単に、現在のオン−ランドである現実の放射ビームの記録スポットでのサーボトラッキング手段として役立つだけである。
【００９７】
上述の実施形態が、本発明を限定するよりもむしろ図説し、当業者は、添付した請求項の範囲から逸脱することなく、多くの代替の実施形態を設計することができると思われることに留意するべきである。請求項において、丸括弧の間に置かれた符号は、請求項を限定するように解釈されないものとする。用語“含む”は、請求項に挙げられたものの他に要素又は段階の存在を排除しない。要素に先立つ用語“一つの”は、複数のこのような要素の存在を排除しない。ある一定の尺度を互いに異なる従属請求項で引用するという単なる事実は、これらの尺度の組み合わせを有利に使用することができないことを示さない。
【００９８】
本発明によれば、媒体の入射面を通じて入射する集束した放射ビームを使用する追記形記録用の二重積層体の光データ記憶媒体を記載する。媒体は、少なくとも一つの基板を含み、その一つの側に、吸収ｋＬ０を備えた追記形タイプのＬ０記録層を含むＬ０と名付けられた第一の記録積層体、及び吸収ｋＬ１を備えた追記形タイプのＬ１記録層を含むＬ１と名付けられた第二の記録積層体が存在する。第一の記録積層体Ｌ０は、光反射の値ＲＬ０及び光透過の値ＴＬ０を有し、第二の記録積層体は、光反射の値ＲＬ１を有する。第一の記録積層体は、第二の記録積層体よりも入射面に近い位置に存在する。以下の条件、０．４５≦ＴＬ０≦０．７５及び０．４０≦ＲＬ１≦０．８０並びにｋＬ０＜０．３及びｋＬ１＜０．３を満足するとき、標準的なＤＶＤ−ＲＯＭ再生装置で再生することができる、二重積層体追記形媒体は、達成される。上記の条件を満足するいくつかの積層体の設計を記載する。
【図面の簡単な説明】
【００９９】
【図１ａ】上側の記録積層体Ｌ０の透過の関数として上側の記録積層体Ｌ０及び下側の記録積層体Ｌ１の両方の最大の達成可能な有効な反射を示す。
【図１ｂ】Ｌ１の固有の反射の関数としてＬ１積層体からの有効な全反射を示す。Ｌ０の三つの異なる透過の値の例を示す。
【図２】二つの積層体Ｌ０及びＬ１を含む本発明による光データ記憶媒体の実施形態の概略的な配置を示す。
【図３】光データ記憶媒体のＬ０積層体の実施形態（記録層のみのＬ０積層体の設計）の概略的な配置を示す。
【図４ａ】記録層の屈折率ｎＬ０のこれらの値に対して記録層の厚さｄＬ０の関数として計算した反射率を示す。
【図４ｂ】光データ記憶媒体における単一の記録層の最大に達成可能な反射率を示す。
【図５】光データ記憶媒体のＬ０積層体の別の実施形態の概略的な配置を示す。
【図６ａ】記録層の屈折率の三つの値に対して、記録層の厚さの関数として図５の積層体の透過のグラフを示す。破線は、Ｔに関して許容された下限を示す。
【図６ｂ】記録層の厚さの関数としてこれらの同じ積層体の反射を示す。
【図７ａ】光データ記憶媒体のＬ０積層体の別の実施形態の概略的な配置を示す。
【図７ｂ】光データ記憶媒体のＬ０積層体の別の実施形態の概略的な配置を示す。
【図８ａ】記録層の屈折率ｎＬ０の五つの値に対して補助層Ｉの屈折率ｎＩの関数として記録層／補助層の積層体の最大の反射率を示す。
【図８ｂ】記録層の屈折率ｎＬ０の五つの値に対して補助層Ｉの屈折率ｎＩの関数として補助層／記録層の積層体の最大の反射率を示す。
【図９】光データ記憶媒体のＬ０積層体の別の実施形態の概略的な配置を示す。
【図１０ａ】記録層の厚さの関数としての記録層／薄い金属反射層の積層体及び記録層／薄い金属反射層／補助層の積層体の透過の間における比較を示す。
【図１０ｂ】図１０ａの積層体に対する記録層の厚さの関数として反射に関する同じものを示す。
【図１１】最大因子を示し、その最大因子によって、金属反射層に隣接する補助Ｉ層を加えるとき、記録層／薄い金属反射層の積層体の透過を増加させることができる。
【図１２】光データ記憶媒体の設計、補助層／記録層／相対的に厚い金属反射層のＬ１積層体の実施形態の概略的な配置を示す。
【図１３】記録層の屈折率ｎＬ１の三つの値に対して記録層の厚さ（ｋＬ１＝０．１）の関数として図１２のＬ１積層体の設計の固有の反射を示す。破線は、５０％の反射レベルを示し、その反射レベルは、Ｌ１の固有の反射率に対する実際の下限である。
【図１４】光データ記憶媒体（設計：薄い金属層／記録層／相対的に厚い金属層）のＬ１積層体の別の実施形態の概略的な配置を示す。
【図１５】記録の厚さの関数として図１４のＬ１積層体の設計の固有の反射を示す。
【図１６ａ】タイプ１の光データ記憶媒体を示す。
【図１６ｂ】タイプ２の光データ記憶媒体を示す。
【図１ａ】
2005515582.tif 000016
【図１ｂ】
2005515582.tif 000017
【図２】
2005515582.tif 000018
【図３】
2005515582.tif 000019
【図４ａ】
2005515582.tif 000020
【図４ｂ】
2005515582.tif 000021
【図５】
2005515582.tif 000022
【図６ａ】
2005515582.tif 000023
【図６ｂ】
2005515582.tif 000024
【図７ａ】
2005515582.tif 000025
【図７ｂ】
2005515582.tif 000026
【図８ａ】
2005515582.tif 000027
【図８ｂ】
2005515582.tif 000028
【図９】
2005515582.tif 000029
【図１０ａ】
2005515582.tif 000030
【図１０ｂ】
2005515582.tif 000031
【図１１】
2005515582.tif 000032
【図１２】
2005515582.tif 000033
【図１３】
2005515582.tif 000034
【図１４】
2005515582.tif 000035
【図１５】
2005515582.tif 000036
【図１６ａ】
2005515582.tif 000037
【図１６ｂ】
2005515582.tif 000038
【国際調査報告】
2005515582.tif 000039
2005515582.tif 000040
2005515582.tif 000041